(57)【要約】      （修正有）【課題】十分な接着力を有し、耐久性に優れ、作業効率が良好で、生分解などの環境に優しい、植物用結束テープ、及びその植物用結束テープを用いた植物の支柱等への固定化方法を提供する。【解決手段】植物を支柱に固定するシート１であって、該シート１の少なくとも片面に、熱接着樹脂２が塗布又は積層されていることを特徴とする植物用結束シート１、及び該植物用結束シート１を用いて、植物と支柱とを巻き込んだ後、熱接着樹脂２塗布面同士を重ねて、熱板を押し付けて熱接着し、植物を支柱に固定することを特徴とする植物の固定化方法。【選択図】図１
2009189288.tif 000002
【特許請求の範囲】
【請求項１】
植物を支柱に固定するシートであって、該シートの少なくとも片面に、熱接着樹脂が塗布又は積層されていることを特徴とする植物用結束シート。
【請求項２】
前記シートがセルロース繊維を５０ｗｔ％以上含有することを特徴とする請求項１に記載の植物用結束シート。
【請求項３】
前記熱接着性樹脂が粒子状であり、３〜２０ｇ／ｍ２塗布されていることを特徴とする請求項１または２に記載の植物用結束シート。
【請求項４】
前記シートが、紙又はセルロース繊維不織布であり、引張強度が３Ｎ／５０ｍｍ以上であることを特徴とする請求項１〜３のいずれかに記載の植物用結束シート。
【請求項５】
請求項１〜４のいずれかに記載の植物用結束シートを用いて、植物と支柱とを巻き込んだ後、熱接着樹脂塗布面同士を重ねて、熱板を押し付けて熱接着し、植物を支柱に固定することを特徴とする植物の固定化方法。
【発明の詳細な説明】
【技術分野】
【０００１】
本発明は、植物のつるや茎等を支柱等に固定する植物用結束シートに関するものであり、詳しくは、ブドウ、キウイ等の果樹のつるや、キュウリ、トマト、ナスなどの野菜類の茎を支柱等に結束するための、熱接着性を有する植物用結束シート、及び該シートを用いて植物を支柱に固定化する方法に関するものである。
【背景技術】
【０００２】
果樹農家や、キュウリ、トマト、ナス等を生産する野菜農家等においては、毎年新しく発生する果樹のつるを、風や自重により枝が折れたり傷つくことを防ぐため、枝止め作業として棚のポールや支柱、ワイヤー等に随時結束して固定する必要があった。また、キュウリ、トマト、ナス等の野菜類も、茎の成長にしたがって、随時その茎を支柱等に結束して固定する必要があった。
一般的に使用されたビニールテープや、金属製のステップルにおいて、その処分は、収穫後廃棄されるキュウリ、ナス、トマト等の枯れ茎や、つる果樹の剪定等により出る枝葉とともに、焼却処分あるいは堆肥化されることが多く、環境への問題が懸念されている。
また、従来、結束テープとしては、例えば特許文献１に開示の如く、粘着材を塗布した結束用粘着テープが使用されていた。しかしながら、接着力が弱く、野ざらし状態での接着耐久性に問題があり、また機械化が難しいという問題もあった。また、接着力を高めるために、粘着材の塗布量を多くしなければならず、コスト、取り扱い性、廃物の環境への影響が懸念されている。
さらに、結束テープとして、ホッチキスなどの金属製の固定具を用いる方法も存在するが、廃物の環境への影響が懸念されている。
従って、結束テープとして、十分な接着力、耐久性、環境への影響などをクリアーした結束テープの提供が強く望まれている。
【０００３】
【特許文献１】特公昭６２−０４５２７３号公報
【発明の開示】
【発明が解決しようとする課題】
【０００４】
本発明は、十分な接着力を有し、耐久性に優れ、作業効率が良好で、生分解などの環境に優しい、植物用結束テープ、即ちシート、及びその植物用結束シートを用いた植物の支柱等への固定化方法を提供することを目的とするものである。
【課題を解決するための手段】
【０００５】
本発明者は、上記課題を解決する為に鋭意検討した結果、セルロース繊維を特定量含有し、熱接着性を付与した結束シートを用いることで、十分な接着力を有し、耐久性に優れ、作業効率が良好で、生分解などの環境に優しい、植物用結束シート、及びその植物用結束シートを用いた植物の支柱等への固定化方法を提供することを見出し本発明を完成するに至った。
即ち、本発明は以下の通りのものである。
（１）植物を支柱に固定するシートであって、該シートの少なくとも片面に、熱接着樹脂が塗布または積層されていることを特徴とする植物用結束シート。
（２）前記シートがセルロース繊維を５０ｗｔ％以上含有することを特徴とする上記（１）に記載の植物用結束シート。
（３）前記熱接着性樹脂が粒子状であり、３〜２０ｇ／ｍ２塗布されていることを特徴とする上記（１）または（２）に記載の植物用結束シート。
（４）前記シートが、紙又はセルロース繊維不織布であり、破断強度が３Ｎ／５０ｍｍ以
上であることを特徴とする上記（１）〜（３）のいずれかに記載の植物用結束シート。
（５）上記（１）〜（４）のいずれかに記載の植物用結束シートを用いて、植物と支柱とを巻き込んだ後、熱接着樹脂塗布面同士を重ねて、熱板を押し付けて熱接着し、植物を支柱に固定することを特徴とする植物の固定化方法。
【発明の効果】
【０００６】
本発明によれば、セルロース繊維を特定量含有し、熱接着性を付与したシートを植物用結束イーとを用いることで、十分な接着力を有し、耐久性に優れ、作業効率が良好で、生分解などの環境に優しい、植物用結束シート、及びその植物用結束シートを用いた植物の支柱等への固定化方法を提供することができる。
【発明を実施するための最良の形態】
【０００７】
本発明は、植物のつるや茎等と、支柱等を固定するシートからなる結束シートに関するものであり、ブドウ、キウイ等の果樹のつるや、キュウリ、トマト、ナス等野菜類の茎を支柱等に結束するための、熱接着性を有する植物用結束シート、及びその植物用結束シートを用いた植物の支柱等への固定化方法に関するものである。
本発明のシートは、セルロース繊維を５０ｗｔ％以上含有することが好ましく、より好ましくは７０ｗｔ％以上、特に好ましくは１００ｗｔ％のものである。セルロース繊維が、この範囲で含有されていると、生分解性、吸水性に優れるものとなる。
セルロース繊維としては、天然セルロース繊維、パルプ、再生セルロース繊維、精製セルロース繊維などが挙げられる。吸水性、柔軟性の点から再生セルロース繊維、精製セルロース繊維が好ましい。
【０００８】
本発明のシートは、好ましくは、紙又はセルロース繊維不織布であり、破断強度が３Ｎ／５０ｍｍ以上であるものが好ましい。
セルロース繊維不織布とは、パルプ、綿、キュプラ、ビスコースレーヨン、ポリノジックレーヨン等の再生セルロース系繊維、ライオセル（ＬＹＯＣＥＬＬ；例えば繊維学会誌（繊維と工業）Ｖｏｌ．４８，Ｎｏ．１１（１９９２）Ｐ．５８４〜Ｐ．５９１に記載されているコートルズ社の商品名テンセルが相当する。）等から選択される一種又は二種以上の繊維からなる不織布であり、スパンレース、スパンボンド法等の公知の製法によって製造された不織布をいう。
【０００９】
セルロース繊維不織布シートの均一性、取り扱い性、生分解、強度の観点から、再生セルロース長繊維不織布が好ましく、旭化成せんい社製ベンリーゼ（商品名）が挙げられる。
セルロース繊維不織布シートの目付としては、１０〜６０ｇ／ｍ２であり、好ましくは１５〜５０ｇ／ｍ２の範囲がよく、この範囲であると、適度な強度と、熱接着性樹脂の保持性が良好であり好ましい。
不織布シートを構成する繊維の繊維径は、１〜３０μｍが好ましく、より好ましくは、３〜１５μｍの範囲であり、この範囲であると、柔軟であり、取り扱い性に優れ、適度な強度と、熱接着性樹脂の保持性が良好である。
本発明のシートは、その少なくとも片面に熱接着樹脂を塗布または積層したものであり、シートの両面に塗布したものでもよい。
【００１０】
熱接着樹脂の塗布方法としては、特に限定されるものでなく、各種公知の方法が利用でき、樹脂を溶融させたものをグラビアロールで転写する方法や、溶融された樹脂をフィルム状に押し出し、固化する前にシートに接着させる押し出しラミネーション方法、樹脂を溶融させ、ノズルから繊維状に吹き付け接着させる方法、あるいは粒子状の接着樹脂を散布した後、熱プレスする方法等によりヒートシール性を付与することができる。
積層方法としては、本発明に用いられるシートと熱接着性樹脂フィルムや熱接着性不織
布を熱圧着や接着剤等で積層する方法等によりヒートシール性が付与できる。
但し、生分解性の観点から、全面に熱接着剤を付与するより、散在させる方が良く、繊維状や粒子状の樹脂を付与することが好ましい。
また熱接着性の保持の観点から、両面ヒートシール性を有するシートでも良いが熱圧着時に熱面に融着物がつく恐れがあり、片面であることが好ましい。  
熱接着樹脂としては、ポリエチレン、ポリプロピレンのポリオレフィン系樹脂、ナイロン６などのポリアミド系樹脂、エチレンビニルアルコール系樹脂が挙げられるが、低融点のポリオレフィン系樹脂が好ましく用いられる。
【００１１】
例えば、粒子状の接着樹脂を散布、熱圧着することでヒートシール性を付与する場合においては、散布される粒子状接着樹脂の粒子径は、シートの目付に応じて選定すればよく、例えば、セルロース系不織布の目付が低い場合は、接着樹脂が脱落しにくい大きな粒子径のものを用いればよく、粒子径としては１００μｍ〜５０００μｍの範囲が好ましい。
粒子状接着樹脂の篩分において、２０〜１００メッシュの篩でパスする粒子サイズが好ましい。
熱接着樹脂を散布した後は、熱プレスして、樹脂のシートへの固定化をすることが好ましい。このときの熱プレスは、一対の熱ロール間等で行えばよく、加熱温度は使用する接着樹脂の種類、加熱加圧方法により異なるが、１００〜２００℃が好ましく、より好ましくは、１００〜１５０℃の範囲である。
熱接着樹脂の付着量は、必要とするヒートシール性に応じて適宜選定すればよいが、３〜２０ｇ／ｍ２、好ましくは５〜１５ｇ／ｍ２程度がよく、これ未満ではヒートシール性が不十分であったり、これを越えると、シートの生分解性等を阻害する懸念がある。
【００１２】
本発明の植物用結束シートをテープとして用いてこれをヒートシール法で接着する場合、熱接着樹脂面が互いに接触するように重ね、熱接着樹脂の溶融温度より高い温度と圧力および圧着時間により接着させることができる。つまり温度としては、熱接着樹脂の溶融温度乃至２００℃の範囲が好ましい。
本発明の結束シートからなるテープの接着強度としては、テープ幅の影響が大きいが、ＪＩＳ−Ｚ−０２１８；１８０度剥離試験法による試験で１Ｎ以上であることが好ましく、通常使用されるテープ幅は１〜５ｃｍ程度であり、そのため本発明のテープの引張強度は、ＪＩＳ−Ｌ−１０９６；８１２定速伸張法（試料幅５ｃｍ）で３Ｎ／５０ｍｍ以上であることが好ましい。
【００１３】
このようにして、ヒートシール法で接着されたテープは、水分や屋外曝露による強度低下が少なく、粘着法やステープル止めのように水に濡れた際の急激な強度低下は生じない。  
例えば、植物のつるを支柱に本発明の結束テープで巻き込むように固定し、熱接着樹脂を内面同士に重ね、外側から熱板で押し付けることで、接着し、つるや茎を固定する。
本発明に使用する熱板は、セラミックヒーターやニクロム線内蔵のようなものが挙げられる。また、圧着時のみに加熱されるインパルス方式の熱板が消費電力、作業時にやけどしにくい点などから特に好ましい。
また、実開昭６１−１７８８５１号公報、実開平０７−０９９３８２号公報に開示されているテープを結束したい箇所に巻きつける装置と本発明のヒートシール接着を組み合わせることも可能である。
本発明において、ヒートシール部あるいは装置は、屋外で使うことから、ハンディータイプが好ましく、乾電池や蓄電池などで作業できるものが好ましい。
【実施例】
【００１４】
以下に本発明を実施例により具体的に説明するが、本発明はこれら実施例により何ら限定されるものではない。
また実施例中の処理物の評価は、下記のようにして行った。
（１）厚み
ＪＩＳ−Ｌ−１０９６準拠の厚み試験にて荷重を１．９６ｋＰａとして測定した（単位はμｍ）。
（２）目付
０．０５ｍ２以上の面積の不織布を１０５℃で一定重量になるまで乾燥後、２０℃、６５％ＲＨの恒温室に１６時間以上放置して後その重量を測定し、不織布（ｍ２）当たりの重量（ｇ）を求めた（単位はｇ／ｍ２）。
【００１５】
（３）引張強力
サンプルの幅を５０ｍｍとして、ＪＩＳ−Ｌ−１０９６；８．１２定速伸張法における引張強力を測定した（単位はＮ／５０ｍｍ）。
（４）結束強度
試料片を２ｃｍ幅、長さ１０ｃｍに切り取り、熱接着面を重ね、温度１５０度、圧力３ｋＰａ、時間１秒、２ｃｍ（試料幅方向）×３ｍｍ（試料長さ方向）の面積で接着を実施した。
接着強度として、ＪＩＳ−Ｚ−０２１８；１８０度剥離試験法による試験により測定した（単位はＮ）。
【００１６】
（５）耐久性評価
試験片を２ｃｍ幅、長さ１０ｃｍに切り取り、ワッカ状になるように端面を接着する。ヒートシール接着の条件は、熱接着面を重ね、温度１５０度、圧力３ｋＰａ、時間１秒
２ｃｍ（試料幅方向）×３ｍｍ（試料長さ方向）の面積で接着する。
次に、図１に示す如くになるようにワッカの上部と下部に針金（直径５ｍｍ，丸断面）を取り付け、上部の針金は台に固定し、下部の針金に錘（１００ｇ）を取り付けた。
各試験片を約２０℃程度の雰囲気下に放置し、１日に一度霧吹きで水が滴る程度、試験片に水付けを実施する。１０日後重りを保持している個数を確認した（各試験片のｎ数は５個とする。）。
（６）生分解の評価
恒温室（２０±２℃、６０±５％ＲＨ）内でＯＥＣＤ３０１Ｃ（被験物質濃度１００ｍｇ／ｌ、汚泥濃度３０ｍｇ／ｌ）の土壌を用いた土壌埋設試験を実施した。試料（５ｃｍ各）を凡そ１ｃｍ程度の深さに埋め、１ヵ月（３０日）後の状況を確認し下記の評価基準で評価した。
○：土中から試料片（１ｃｍ各以上）の採取が不可能。
△：原型（５ｃｍ各）はあるが、破れや穴があいている状態。
×：原型はあり、破れや穴も生じていない状態。
［実施例１］
キュプラ長繊維不織布（旭化成せんい社製ベンリーゼ）（厚み０．１３ｍｍ、２０ｇ／ｍ２目付）の片面に、６０メッシュパスのパウダー状のポリエチレン樹脂（融点１１０℃）を１０ｇ／ｍ２散布し、一対のフラットロールで、１５０℃の温度で熱プレスした。
得られた不織布の引張り強度は５Ｎ／５０ｍｍであった。このシートを５ｃｍ幅のテープとし、トマトの苗木を支柱に固定するために、当該テープの樹脂接着面を内側にしてトマトの茎と支柱とを巻き込み、重ねて熱接着し、トマトの苗木を支柱に固定化してところ、優れた接着性を得た。十分な接着力を有し、耐久性に優れ、作業効率が良好で、生分解などの環境に優しいテープであった。
耐久性試験においても、５個のサンプルとも破けはなく、保持率は１００％であった。
また生分解性は、３０日後には土中から取り出すことができず、原型をとどめていない状態で評価は○であった。
【００１７】
［実施例２］
実施例１で用いたキュプラ長繊維不織布の片面に、６０メッシュパスのパウダー状のポリエチレン樹脂（融点１３０℃）を５ｇ／ｍ２散布して、熱風乾燥機を通して固着させ、さらに他面も同様にして接着樹脂を５ｇ／ｍ２散布し、樹脂固着させた。
得られた不織布の引張り強度は７Ｎ／５０ｍｍであった。このシートを３ｃｍ幅のテープとし、トマトの苗木を支柱に固定するために、当該テープの樹脂接着面を内側にしてトマトの茎と支柱とを巻き込み、重ねて熱接着し、トマトの苗木を支柱に固定化したところ、優れた接着性を得た。十分な接着力を有し、耐久性に優れ、作業効率が良好で、生分解などの環境に優しいテープであった。
耐久性試験においても、５個のサンプルとも破けはなく、保持率は１００％であった。
また生分解性は、３０日後には土中から取り出すことはできたが、自重で破けてしまうほど強度はなく、原型をとどめていない状態で評価は○であった。
［比較例１］
市販のクラフト紙（大明商事製、目付け７０ｇ／ｍ２、厚み０．１ｍｍ、引張強度１０Ｎ／５０ｍｍ）を３ｃｍ幅のテープ状にカットし、ホッチキス針（マックス社製、No．１０−１Ｍ）でシールを実施した。
耐久性試験において、５個のサンプルともホッチキス部分で破けが生じており、保持率は２０％であった。
また生分解性は、原型をとどめており、手で持ち上げられる状態で、３箇所に亀裂が入っている状態で評価は△であった。
［比較例２］
市販のポリエチレン袋（日本サニパック製、低密度ポリエチレン、厚み０．０５ｍｍ、引張強度２２Ｎ／ｃｍ）から３ｃｍ幅にテープ状にカットし、ホッチキス（マックス社製、  No．１０−１Ｍ）でシールを実施した。
耐久性試験において、５個のサンプルともホッチキス部分で破けが生じており、保持率は６０％であった（ただし、保持した試料も大きく伸びており、固定が困難な状態であった。）。
また生分解性は、原型をとどめており、手で持ち上げられる状態で、亀裂もない状態で評価は×であった。
【産業上の利用可能性】
【００１８】
本発明は、セルロース繊維を特定量含有し、熱接着性を付与した植物用結束シートであり、十分な接着力を有し、耐久性に優れ、作業効率が良好で、生分解などの環境に優しく、ブドウ、キウイ等の果樹のつるや、キュウリ、トマト、ナス等野菜類の茎を支柱等に結束するのに適した植物用結束シートである。
【図面の簡単な説明】
【００１９】
【図１】本発明の耐久性評価に用いる測定装置の概略図である。
【符号の説明】
【００２０】
１  結束テープ基材
２  熱可塑性樹脂
３  ヒートシール部
４  針金
【図１】
2009189288.tif 000003